구체 적 으로 예 를 들 어 , 전이 금속 양이온 으로 티타늄 ( IV ) 부 톡 사이드 를 이용 하 는 실시 예의 경우 , 식각 반응 은 , 산화 아연 나노 볼트 의 수성 현탁액 에 티타늄 ( IV ) 부 톡 사이드 를 첨가 하 고 , 티타늄 ( IV ) 부 톡 사이드 가 첨가 된 용액 을 1 시간 동안 소정 의 온도 ( 예 를 들 어 , 대략 60 ℃) 에서 가열 함 으로써 개시 될 수 있 다 . 보다 상세 하 게 예 를 들 어 , 상술 한 바 와 같이 획득 된 산화 아연 나노 볼트 0 . 081 g 을 10 mL 의 탈 이온 수 에 분산 시키 고 , 0 . 340 g 의 티타늄 ( Ⅳ ) 부 톡 사이드 를 첨가 한 후 , 티타늄 ( IV ) 부 톡 사이드 가 첨가 된 용액 을 자기 교반 시키 면서 60 ℃ 에서 1 시간 동안 가열 하 여 식각 반응 을 유발 시킬 수 있 다 . 식각 반응 에 따라서 획득 된 최종 용액 에 아세톤 ( 35 mL ) 을 투입 하 고 , 불순물 을 제거 하 기 위해 원심 분리 및 아세톤 세척 을 반복 하 면 , 도 5 에 도시 된 바 와 같이 산화 아연 나노 너트 를 획득 할 수 있 게 된다 . 이 에 따라 도 3 의 ( c ) 및 ( d ) 에 도시 된 바 와 같이 산화 아연 나노 볼트 가 변환 된 산화 아연 나노 너트 가 획득 될 수 있 게 된다 .